(57)【要約】  【課題】  ステンレス鋼製の金属板を使用することなく、配管と配管用架台との接触部分に耐食加工を施すことができる配管保護方法を提供すること。  【解決手段】  ペースト状の耐食性樹脂１０が土手部５の上端面に対して略面一となるように成型型シート２の充填凹部４内に充填される。その後、粘着しろ６から剥離紙７が剥がされ、施工キット１が配管５０と架台５２との間に差し入れ、充填凹部４内の耐食性樹脂１０を被保護箇所に密着させ、成型型シート２の土手部５を配管５０の外周面５１に密着させるように成型型シート２を配管５０に捲回し、粘着しろ６を配管５０の外周面５１に貼着させ、成型型シート２を配管５０に固定する。そして、所定時間放置してペースト状の耐食性樹脂１０を経時硬化させた後、配管５０から粘着シート３が剥がされて成型型シート２が離型されると、配管５０の外周面５１に耐食保護層２０が形成される。【選択図】        図５
2007192380.tif 000002
【特許請求の範囲】
【請求項１】
既設又は新設の配管の外周面と配管用架台との接触部分に対して行われる配管保護方法において、
所定の平面形状に凹設される有底状の充填凹部とその充填凹部の周囲を囲繞する土手部とが一面に形成され、且つ、他の樹脂材料に対する離型性と配管の外周面に沿って湾曲自在な柔軟性とを有した樹脂材料で形成される板状の成型型シートを使用する配管の保護方法であって、
経時硬化性を有するペースト状で且つ配管素材に対する接着性を有する耐食性樹脂を、成型型シートの充填凹部に充填する充填工程と、
その充填工程後に前記成型型シートにおける充填凹部の凹設面を配管外周面に対向させ、その充填凹部内の耐食性樹脂を被保護箇所に密着させ、前記成型型シートの土手部を配管外周面に密着させるようにその成型型シートを配管外周に捲回し固定する固定工程と、
その固定工程後に放置して前記充填凹部内にあるペースト状の耐食性樹脂を経時硬化させる硬化工程と、
その硬化工程後に前記固定工程により配管外周に固定された前記成型型シートを離型する離型工程とを備えていることを特徴とする配管保護方法。
【請求項２】
前記成型型シートに比べて平面サイズが大きな粘着面を有する粘着シートと、その粘着シートの粘着面における略中央部分に前記充填凹部の非凹設面が当着される前記成型型シートと、その成型型シートとの非当着部分にあたる前記粘着シートの粘着面であって前記成型型シートの周囲に設けられる所定幅の粘着しろと、その粘着しろの表面を被覆する剥離紙とを備えた施工キットを使用する配管の保護方法であり、
前記固定工程は、前記施工キットにおける前記粘着しろから前記剥離紙を剥がして除去する剥離紙除去工程を備えており、その剥離紙除去工程により前記剥離紙が除去された前記粘着しろを配管の外周面に貼着させることによって、前記成型型シートを配管外周面に捲回させて固定するものであることを特徴とする請求項１記載の配管保護方法。
【請求項３】
前記成型型シートは前記土手部の表面が永久磁石化されており、
前記固定工程は、前記土手部の磁力によって、その土手部を磁性体製の配管外周面に吸着させて、前記成型型シートを配管外周に固定するものであることを特徴とする請求項１記載の配管保護方法。
【請求項４】
前記充填工程は、前記ペースト状の耐食性樹脂を前記成型型シートに充填凹部に充填する場合、その耐食性樹脂を前記土手部に対して略面一状に充填するものであることを特徴とする請求項１から３のいずれかに記載の配管保護方法。
【発明の詳細な説明】
【技術分野】
【０００１】
本発明は、既設又は新設の配管外周面と配管用架台との接触部分に対して耐食加工を施すことで、配管及び配管用架台の腐食防止や、配管の漏れ対策にも使用可能な配管保護方法に関するものである。
【背景技術】
【０００２】
従来より、鋳鉄製または鋼製の配管については、工場設備などの建設用配管や送水用の水圧鉄管などとして広く利用されているが、屋内外を問わず腐食による経年劣化が問題となっている。特に、これらの配管が架台に載置（載上）され固定されている場合、その配管の荷重、配管内の流体移動に伴う振動、及び、配管の熱収縮に伴う摩擦などによって、配管と架台との接触部分で、配管自体又はその塗膜に損傷が生じて、その損傷から発錆して腐食が進行することが問題となっている。
【０００３】
また、配管と架台とが異種金属である場合には異種金属接触腐食（ガルバニック腐食）が起こって配管の腐食劣化を急速に進行させてしまうことがある。しかも、既設の配管にあっては、架台との接触部分に海塩粒子、ほこり、雨水等が溜まりやすく、これらの影響で配管の腐食劣化が更に加速される傾向にある。そこで、本願出願人は、上記した不具合を解消すべく、特許文献１記載において配管と架台との接触部分を防食することが可能な配管保護部材を提案している。
【特許文献１】特開平１１−３１５９９３号公報
【発明の開示】
【発明が解決しようとする課題】
【０００４】
しかしながら、上記した配管保護部材では、配管と架台との間に配管の外周曲面に合致した湾曲状のステンレス板を使用するため、かかるステンレス板を湾曲状に前加工する必要があり、ステンレス自体の素材価格も高価であることとも相俟って、施工コストが高額となってしまうという問題点があった。
【０００５】
また、ステンレス鋼自体は、通常の炭素鋼に比べて耐食性が優位ではあるが、ステンレス鋼の不働態被膜が破壊される状況下、例えば、ステンレス板と架台との間に海塩粒子及び雨水等が入り込んだ状況下で長時間放置されると、そこから腐食が進行してしまうという問題点もあった。更に、ステンレス板と架台とが異種金属である場合にはガルバニック腐食により架台の方が腐食してしまうという問題点もあった。
【０００６】
本発明は、上述した問題点を解決するためになされたものであり、ステンレス鋼製の金属板を使用することなく、配管と配管用架台との接触部分に耐食加工を施すことができる配管保護方法を提供することを目的としている。
【課題を解決するための手段】
【０００７】
この目的を達成するために請求項１記載の配管保護方法は、既設又は新設の配管の外周面と配管用架台との接触部分に対して行われる方法であり、特に、所定の平面形状に凹設される有底状の充填凹部とその充填凹部の周囲を囲繞する土手部とが一面に形成され、且つ、他の樹脂材料に対する離型性と配管の外周面に沿って湾曲自在な柔軟性とを有した樹脂材料で形成される板状の成型型シートを使用してするものであって、経時硬化性を有するペースト状で且つ配管素材に対する接着性を有する耐食性樹脂を、成型型シートの充填凹部に充填する充填工程と、その充填工程後に前記成型型シートにおける充填凹部の凹設面を配管外周面に対向させ、その充填凹部内の耐食性樹脂を被保護箇所に密着させ、前記成型型シートの土手部を配管外周面に密着させるようにその成型型シートを配管外周に捲回し固定する固定工程と、その固定工程後に放置して前記充填凹部内にあるペースト状の耐食性樹脂を経時硬化させる硬化工程と、その硬化工程後に前記固定工程により配管外周に固定された前記成型型シートを離型する離型工程とを備えている。
【０００８】
請求項２記載の配管保護方法は、請求項１記載の配管保護方法において、前記成型型シートに比べて平面サイズが大きな粘着面を有する粘着シートと、その粘着シートの粘着面における略中央部分に前記充填凹部の非凹設面が当着される前記成型型シートと、その成型型シートとの非当着部分にあたる前記粘着シートの粘着面であって前記成型型シートの周囲に設けられる所定幅の粘着しろと、その粘着しろの表面を被覆する剥離紙とを備えた施工キットを使用する配管の保護方法であり、前記固定工程は、前記施工キットにおける前記粘着しろから前記剥離紙を剥がして除去する剥離紙除去工程を備えており、その剥離紙除去工程により前記剥離紙が除去された前記粘着しろを配管の外周面に貼着させることによって、前記成型型シートを配管外周面に捲回させて固定するものである。
【０００９】
請求項３記載の配管保護方法は、請求項１記載の配管保護方法において、前記成型型シートは前記土手部の表面が永久磁石化されており、前記固定工程は、前記土手部の磁力によって、その土手部を磁性体製の配管外周面に吸着させて、前記成型型シートを配管外周に固定するものである。
【００１０】
請求項４記載の配管保護方法は、請求項１から３のいずれかに記載の配管保護方法において、前記充填工程は、前記ペースト状の耐食性樹脂を前記成型型シートに充填凹部に充填する場合、その耐食性樹脂を前記土手部に対して略面一状に充填するものである。
【発明の効果】
【００１１】
請求項１記載の配管保護方法によれば、成型型シートの充填凹部に充填されたペースト状の耐食性樹脂は充填凹部の深さと略等しい厚みで配管外周面の被保護箇所に接着硬化されるので、その硬化した耐食性樹脂によって配管外周面に厚みのある耐食保護層を形成することができる。よって、配管の配管用架台との接触部分に防食加工を施す場合や配管の漏れ補修を施す場合に、配管外周面にステンレス板を巻き付ける必要がなく、その分、配管の防食加工を安価に施工できるという効果がある。
【００１２】
しかも、固定工程によって成型型シートを配管外周に捲回し固定させるだけで配管外周面の湾曲形状に合致した耐食保護層を接着できるので、ステンレス板を配管サイズに合わせて前加工する必要もなく、且つ、あらゆる外径サイズの配管外周に耐食保護層を容易に形成できるという効果がある。また、硬化後の耐食性樹脂が配管と配管用架台との間に介在することで、かかる両者のガルバニック腐食を防止でき、当然に耐食性樹脂と配管用架台のとの間部分で発生が危惧されるガルバニック腐食をも防止できるという効果がある。
【００１３】
請求項２記載の配管保護方法によれば、請求項１記載の配管保護方法の奏する効果に加え、施工キットにおける成型型シートの周囲には粘着シートの粘着面からなる粘着しろが予め設けられている。よって、かかる粘着しろから剥離紙を剥がしさえすれば、成型型シートを配管外周面に捲回させながら、それと同時に配管外周面に粘着しろを貼着させて、短時間で手際よく成型型シートを配管外周面に容易に固定できるという効果がある。
【００１４】
請求項３記載の配管保護方法によれば、請求項１記載の配管保護方法の奏する効果に加え、施工キットにおける成型型シートの土手部を磁性体製の配管外周面に密着させるだけで、その土手部の磁力によって成型型シートを配管外周面に捲回させながら吸着させることができ、短時間で手際よく成型型シートを配管外周面に容易に固定できるという効果がある。
【００１５】
請求項４記載の配管保護方法によれば、請求項１から３のいずれかに記載の配管保護方法の奏する効果に加え、予め成型型シートに凹設される充填凹部の深さを、硬化後の耐食性樹脂で形成される耐食保護層に必要な厚みと略等しく設定しておけば、ペースト状の耐食性樹脂を土手部と略面一に充填凹部に充填するだけで、離型工程後に適正な厚みの耐食保護層を取得できるという効果がある。
【発明を実施するための最良の形態】
【００１６】
以下、本発明の好ましい実施例について、添付図面を参照して説明する。図１は、本発明の配管保護方法の一実施例である配管保護工法に使用される施工キット１の斜視図であって、図中では剥離紙７が僅かに粘着シート６から剥がされた状態を図示している。図２は、施工キット１の平面図であり、図３は、図２のＩＩＩ−ＩＩＩ線における縦断面図である。施工キット１は、後述する耐食保護層２０（図６参照）を配管５０の外周面５１に施工するための器具一式である。
【００１７】
図１に示すように、施工キット１は、主として、成型型シート２と、粘着シート３とを備えている。成型型シート２は、配管保護工法に使用される耐食保護層２０（図６参照）を成型するための成型型である。この成型型シート２は、他の樹脂材料に対する離型性と配管５０の外周面５１に沿って湾曲自在な柔軟性とを有した樹脂材料によって、平面視略正方形状（図２参照）の板状に形成されている。なお、成型型シート２の素材たる樹脂材料としては、例えば、シリコンゴム等のゴム系樹脂を使用することができ、成型型シート２の厚みは、例えば、略２ｍｍ程度でも良い。
【００１８】
また、この成型型シート２には、その一面（図１中の上面）（以下「表面」ともいう。）に凹設される有底状の充填凹部４と、その充填凹部４の周囲を囲繞する土手部５とが形成されている。ここで、充填凹部４は、耐食性樹脂１０（図５参照）を充填するための凹所であって、成型型シート２の表面中央に平面視略長方形状（図２参照）かつ略一定深さ（図３参照）で凹設されている。また、土手部５は、充填凹部４に充填された耐食性樹脂１０が土手部５を越えて漏出しないように充分な幅が確保されている。
【００１９】
具体的に、充填凹部４及び土手部５の寸法サイズは、配管５０と架台５２との間に形成される耐食保護層２０に必要な寸法サイズによっても大小様々に変更可能であるが、例えば、成型型シート２の厚みが略１ｍｍ程度である場合に、成型型シート２の１辺は略１００ｍｍ、充填凹部４の縦方向長さは略５０ｍｍ、充填凹部４の横方向長さは略３０ｍｍ、充填凹部４の縦方向両側にある土手部５の幅はそれぞれ略２５ｍｍ、及び、充填凹部４の横方向両側にある土手部５の幅はそれぞれ略３５ｍｍ、とされる。
【００２０】
また、充填凹部４の深さは、耐食保護層２０（図６参照）の厚みにほぼ相当するため、この耐食保護層２０に要求される機械的強度によっても大小様々に変更可能であるが、例えば、成型型シート２の厚みが略２ｍｍである場合に、略１ｍｍ程度とされる。
【００２１】
粘着シート３は、成型型シート２を配管５０の外周面５１に固定させるものであり、その平面サイズが成型型シート２に比べて大きく形成されている（図２参照）。また、図３に示すように、粘着シート３は、その肉厚が成型型シート２に比べて薄肉状の樹脂フィルムで形成されており、配管５０の外周面５１に沿って湾曲自在な柔軟性を有している。そして、この粘着シート３の一面（図３中の上側面）には粘着面が形成されている。
【００２２】
図２に示すように、粘着シート３の粘着面における略中央部分には、成型型シート２における充填凹部４の非凹設面（図３中の下側面）が当着されており、この当着によって成型型シート２が粘着シート３に固定されている。そして、粘着シート３における成型型シート２との非当着部分にあたる粘着面は、成型型シート２を配管５０の外周面５１に貼着させるための粘着しろ６とされている。
【００２３】
粘着しろ６は、成型型シート２の周囲に一定幅で設けられており、例えば、成型型シート２の１辺が略１００ｍｍ程度の場合に、成型型シート２の各縁辺から粘着シート６の各縁辺までの幅は略２５ｍｍとされる。また、この粘着しろ６の表面には、図３に示すように、粘着シート６の粘着面を被覆する剥離紙７が当着されており、この剥離紙７によって粘着しろ６の粘着剤が保護されている。
【００２４】
次に、本実施例の配管保護工法に使用される耐食性樹脂１０（図５参照）について説明する。耐食性樹脂１０は、経時硬化性を有するペースト状の樹脂であって金属材料に対する高い接着力と、大きな硬度と、優れた防食性とを備えたものである。この耐食性樹脂１０は、更に電気絶縁抵抗（体積抵抗率）が大きな絶縁体であり、耐食保護層２０の施工部分に高い電気絶縁性を付与することができるものである。
【００２５】
具体的に耐食性樹脂１０としては、例えばアトメタルＡＭ−Ａ（株式会社アクセス製）を使用することが好適である。ここにアトメタルＡＭ−Ａは、各種レアメタル（希少金属）の金属粉末と、セラミックスと、特殊ポリマーとから組成される金属補修剤であり、ペースト状から硬化するまでの所要時間（硬化時間）が概ね略２時間以内（周囲気温２０℃）という速乾性を有するものである。
【００２６】
また、耐食性樹脂１０としてのアトメタルＡＭ−Ａが硬化した場合の物性及び化学的性状は、比重が２．２、摩擦質量が５２ｍｇ、体積抵抗率が１．４×１０１３〜５．１×１０１３Ωｍ、ロックウェル硬さ（Ｒスケール）が１１４、接着強度が２３．６Ｎ／ｍｍ２、引張剪断接着強さが２０ＭＰａ、曲げ試験結果が７９．５ＭＰａ、であった。また、毒性に関しては、ＨＰＬＣ分析法により毒性物質は検出されなかった。
【００２７】
なお、上記試験結果について、比重はJIS K 5600-2-4に、摩擦質量はJIS K 5600-5-9に、体積抵抗率はJIS C 2151に、ロックウェル硬さ（Ｒスケール）はJIS K 7202に、接着強度はJIS K 6849に、引張剪断接着強さはJIS K 6850に、曲げ試験はJIS K 7171に、毒性はＨＰＬＣ分析に、それぞれ準拠したものである。
【００２８】
次に、図４から図６を参照して、施工キット１及び耐食性樹脂１０を用いてする配管５０と架台５２との接触部分に対しての配管保護工法について説明する。ここに、図４は、配管５０と架台５２との設置状態を示す斜視図であり、配管５０を断面視している。また、図５及び図６は、施工キット１を使用した配管２０の保護工法を説明するための図であり、配管保護工法の工程手順を図５（ａ）から図５（ｃ）、及び、図６（ａ）から図６（ｃ）の順に図示したものである。
【００２９】
図４に示すように、まず、ジャッキなどの起重機（図示せず）を用いて、配管５０が架台５２上（図４中の２点鎖線位置）から上方へ略１００ｍｍ〜２００ｍｍ程度持ち上げられて、図４中の実線位置で保持される。そして、配管５０の外周面５１に付着する汚れや錆などの酸化被膜が電動工具などを用いたケレン作業（２種ケレン）によって除去される。このケレン作業後、図５に示すように、施工キット１を用いた耐食性保護層２０の施工が行われる。
【００３０】
具体的には、図５（ａ）に示すように、へら等の工具を用いるなどして、ペースト状の耐食性樹脂１０が成型型シート２の充填凹部４内に充填される（充填工程）。このとき、充填凹部４に気泡を残存させないように充填すると共に、図５（ｂ）に示すように、充填凹部４内に充填された耐食性樹脂１０が成型型シート２の土手部５の上端面に対して略面一となるよう調整される。ペースト状の耐食性樹脂１０が成型型シート２の充填凹部４に充填された後は、図５（ｃ）に示すように、施工キット１における粘着しろ６の全面から剥離紙７が剥がされ除去される（剥離紙除去工程）。
【００３１】
この後、図６（ａ）に示すように、施工キット１が配管５０と架台５２との間に差し入れられて、施工キット１の充填凹部４が配管５０の外周面５１における架台５２との接触部分に対向させられる。それから、図６（ｂ）に示すように、その充填凹部４内の耐食性樹脂１０が被保護箇所に密着させられ、成型型シート２の土手部５も配管５０の外周面５１に密着させられて、成型型シート２が配管５０の外周面５１に捲回される。そして、この捲回と同時に、粘着しろ６が配管５０の外周面５１に貼着されると、成型型シート２が配管５０の外周面５１に固定される（固定工程）。
【００３２】
成型型シート２の固定後は、そのままの状態で所定時間（例えば２時間以上、好ましくは１日程度）放置され、充填凹部４内にあるペースト状の耐食性樹脂１０が経時硬化させられる（硬化工程）。このように硬化させた後、配管５０の外周面５１から粘着シート３が剥がされて、配管５０に固定されている成型型シート２が離型される（離型工程）。すると、図６（ｃ）に示すように、配管５０の外周面５１に耐食性樹脂１０の硬化物である耐食保護層２０が強固に接着した状態で形成される。
【００３３】
耐食保護層２０の形成後は、必要に応じて耐食保護層２０や配管５０が所定の色の塗料で塗装され、その後、起重機によって配管５０がゆっくりと下降されて、耐食保護層２０が架台５２の上に当接される。すると、配管５０が耐食保護層２０を介して架台５２に載上され、この配管保護工法による施工作業が完了する。
【００３４】
次に、図７及び図８を参照して、上記実施例の変形例について説明する。図７は、第２実施例の成型型シート３０の斜視図である。第２実施例の成型型シート３０は、上記した第１実施例の施工キット１に対して、配管に対する成型型シートの固定方式を変更したものであり、要するに、施工キットから粘着シートを排除した上で、成型型シートの土手部を永久磁石化したものである。以下、第１実施例と同一の部分には同一の符号を付して、その説明を省略し、異なる部分のみを説明する。
【００３５】
図７に示すように、成型型シート３０は、上記した耐食保護層２０（図６参照）を配管５０の外周面５１に施工するための器具であって、第１実施例の施工キット１とは異なり粘着シート３が不要なものである。成型型シート３０は平面視略正方形状の樹脂製シートによって形成されおり、その樹脂製シートは、他の樹脂材料に対する離型性に加えて、配管５０の外周面５１に沿って湾曲自在な可撓性や柔軟性を有している。なお、基材３１の素材である樹脂製シートとしては、例えば、ゴムシートなどを使用することができる。
【００３６】
また、基材３１の一面（図１中の上面）（以下「表面」ともいう。）にはマグネットシート３２が貼着されており、このマグネットシート３２によって成型型シート３０の土手部５が形成されている。更に、この土手部５により周囲を囲繞された中央部には、基材３１の表面を底面とする有底状の充填凹部４が形成されている。
【００３７】
ここで、この土手部５を形成するマグネットシート３２は、永久磁石化された樹脂製シートであって、例えば、ストロンチウムフェライトなどのフェライト系の磁石粉末を樹脂材料に混合してシート状に成形したものであり、他の樹脂材料に対する離型性に加えて、配管５０の外周面５１に沿って湾曲自在な可撓性や柔軟性も有している。
【００３８】
この第２実施例の成型型シートによれば、配管５０が鉄などの磁性体で製造されている場合、ペースト状の耐食性樹脂１０を充填している充填凹部４を配管５０の被保護箇所に密着させ、且つ、成型型シート３０の土手部５も配管５０の外周面５１に密着（当接）させて、成型型シート３０を配管５０の外周に捲回させると、成型型シート３０は、自らの土手部５を形成するマグネットシート３２が発する磁力によって、配管５０の外周面５１に吸着されて固定される。
【００３９】
図８（ａ）は、第３実施例の施工キット４０の分解斜視図であり、図８（ｂ）は、第３実施例の施工キット４０の縦断面図であって剥離紙４１による粘着しろ６の被覆状態を示したものである。第３実施例の施工キット４０は、上記した第１実施例の施工キット１に対して、剥離紙の形態を変更したものである。以下、第１実施例と同一の部分には同一の符号を付して、その説明を省略し、異なる部分のみを説明する。第３実施例の施工キット４０によれば、剥離紙４１は、図８（ａ）に示すように粘着シート３と略等しい平面サイズを有しており、図８（ｂ）に示すように、成型型シート２ごと粘着シート３の粘着面側を被覆する格好で粘着しろ６に当着されて、この粘着しろ６を保護している。
【００４０】
以上、実施例に基づき本発明を説明したが、本発明は上記実施例に何ら限定されるものではなく、本発明の趣旨を逸脱しない範囲内で、使用される素材、各部材の形状や寸法等について種々の改良変形が可能であることは容易に推察できるものである。また、上記実施例に基づいて説明した本発明の用途は、必ずしも上記したように配管と配管用架台との接触部分の耐食加工に限定されるものではなく、例えば、配管に耐食保護層を形成するような各種用途であれば、その他に配管補強や、配管減肉の補修や、配管の漏れ補修などにも適用することができる。
【図面の簡単な説明】
【００４１】
【図１】本発明の配管保護方法の一実施例である配管保護工法に使用される施工キットの斜視図である。
【図２】施工キットの平面図である。
【図３】図１のＩＩ−ＩＩ線における縦断面図である。
【図４】配管と架台との設置状態を示す斜視図である。
【図５】施工キットを使用した配管の保護工法の工程を説明するための図である。
【図６】施工キットを使用した配管の保護工法の工程のうち、図５に示す工程の後になされるものを説明するための図である。
【図７】第２実施例の成型型シートの斜視図である。
【図８】（ａ）は、第３実施例の施工キットの分解斜視図であり、（ｂ）は、第３実施例の施工キットの縦断面図である。
【符号の説明】
【００４２】
１，４０            施工キット
２，３０            成型型シート
３                  粘着シート
４                  充填凹部
５                  土手部
６                  粘着しろ（粘着しろ、粘着シートの粘着面）
７，４１            剥離紙
１０                耐食性樹脂
２０                耐食保護層
３１                基材
３２                マグネットシート
５０                配管
５１                外周面（配管外周面）
５２                架台（配管用架台）
【図１】
2007192380.tif 000003
【図２】
2007192380.tif 000004
【図３】
2007192380.tif 000005
【図４】
2007192380.tif 000006
【図５】
2007192380.tif 000007
【図６】
2007192380.tif 000008
【図７】
2007192380.tif 000009
【図８】
2007192380.tif 000010